(57)【要約】  耐応力腐食割れ性及び押出性に優れた高強度のアルミニウム合金及びそれを用いた押出形材の製造方法の提供を目的とする。前記目的を解決するアルミニウム合金は、質量％で、Ｍｇ：１．６〜２．６％、Ｚｎ：６．０〜７．０％、Ｃｕ：０．５％以下、Ｔｉ：０．０１〜０．０５％及び残部がＡｌと不可避不純物からなることを特徴とする。
2012165086.tif 000002
【特許請求の範囲】
【請求項１】
質量％で、Ｍｇ：１．６〜２．６％，Ｚｎ：６．０％〜７．０％，Ｃｕ：０．５％以下，Ｔｉ：０．０１〜０．０５％及び残部がＡｌと不可避的不純物からなることを特徴とするアルミニウム合金。
【請求項２】
質量％で、Ｍｇ：１．６〜２．６％，Ｚｎ：６．０〜７．０％，Ｃｕ：０．１〜０．５％，Ｔｉ：０．０１〜０．０５％，さらにＭｎ，Ｃｒ及びＺｒのうち１種又は２種以上の合計で０．１５〜０．６％含有し、残部がＡｌと不可避的不純物からなることを特徴とするアルミニウム合金。
【請求項３】
請求項１又は２記載のアルミニウム合金を用いてビレットを鋳造し、温度５００〜５６０℃の範囲にて均質化処理後に押出加工し、当該押出加工は形材の押出直後に冷却速度５０℃／ｍｉｎ〜５００℃／ｍｉｎの範囲にて冷却することを特徴とするアルミニウム合金押出形材の製造方法。
【発明の詳細な説明】
【技術分野】
【０００１】
本発明は、高強度、耐応力腐食割れ性に優れ、生産性が高いアルミニウム合金及びそれを用いた押出形材の製造方法に関する。
【背景技術】
【０００２】
車両のサイドメンバー等の構造部材やハンパーリインホースメント、サイドドアビーム等のエネルギー吸収部材に合っては、軽量化による燃費向上を図るのに高強度アルミ材料への要求が高い。
しかし、ＪＩＳ７０００系のアルミニウム合金において、材料強度向上を目的にＭｇ，Ｚｎ，Ｃｕ等の添加量を増すと、強度と背反の靱性の低下や、結晶粒界にアルミニウムに対して電位が卑なＭｇＺｎ２析出物が生成するために、耐応力腐食割れ性が低下するのみならず押出性が著しく低下する問題があった。
本出願人は、これまでにＭｇ：１．５〜２．０％，Ｚｎ：７．０〜９．０％，Ｃｕ：０．２〜０．４％等を添加したアルミニウム合金を用いて押出後冷却速度１０００℃／ｍｉｎ以上の速さで焼入れ処理した高強度アルミニウム合金を提案している（特許文献１）。
同公報に開示するアルミ材料は高強度で靱性に優れるものの、冷却速度１０００℃／ｍｉｎ以上を確保するには水焼入れが必要であった。
そのため、水焼入れにて押出材に水素が取り込まれた場合に脆化することも想定され、さらなる耐応力腐食割れ性の改善の余地が残されていた。【０００３】
Ｍｇ，Ｚｎ及びＣｕの添加量に特徴があるアルミニウム合金として、特許文献２はＭｇ：０．９〜１．３％，Ｚｎ：８．０〜１０．０％，Ｃｕ：０．４５〜０．５５％の自動車の構成部材用アルミニウム合金を開示し、特許文献３はＭｇ：１．０〜１．５％，Ｚｎ：５．０〜７．０％，Ｃｕ：０．１〜０．３％の高強度アルミニウム合金を開示するが、これらのアルミニウム合金はＭｇの添加量が、それぞれ１．３％以下、１．５％以下なので０．２％耐力値で４７０ＭＰａ以上を確保するのが難しい。
また、特許文献２はＺｎ添加量が８％以上と高いので耐応力腐食割れ性にも問題がある。
特許文献４はＭｇ：１．９〜２．６％，Ｚｎ：５．７〜６．７％，Ｃｕ：２．０〜２．６％を添加したアルミニウム合金を開示するが、Ｃｕ成分が２．０％以上添加されているので押出性が著しく低下することが予想され、例えばバンパーリインホースメントのような中空断面形状の押出材の製造には不向きであった。【０００４】
【特許文献１】日本国特許第３７３５４０７号公報
【特許文献２】日本国特許第３８３４０７６号公報
【特許文献３】日本国特許第２９２８４４５号公報
【特許文献４】日本国特許第４４９８１８０号公報
【発明の開示】
【発明が解決しようとする課題】
【０００５】
本発明は、耐応力腐食割れ性及び押出性に優れた高強度のアルミニウム合金及びそれを用いた押出形材の製造方法の提供を目的とする。
【課題を解決するための手段】
【０００６】
本発明に係るアルミニウム合金は、質量％で、Ｍｇ：１．６〜２．６％，Ｚｎ：６．０％〜７．０％，Ｃｕ：０．５％以下，Ｔｉ：０．０１〜０．０５％及び残部がＡｌと不可避的不純物からなることを特徴とする。
このような化学成分からなるアルミニウム合金を用いると、押出直後に水焼き入れ、あるいは押出加工後に加熱及び水焼入れすることはなく、空冷レベルの焼入れで０．２％耐力値が４７０ＭＰａ以上の高強度が得られる。
また、水焼入れが不要なので応力腐食割れの原因の一つである水素の取り込みがないために耐応力腐食割れ性も改善される。
また、押出加工時に押出材表面の再結晶粒の生成を抑制するには、Ｍｎ，Ｃｒ及びＺｒのうち１種又は２種以上を合計で０．１５〜０．６％添加してもよい。
このように押出材表面の再結晶粒の生成を抑制すると、さらに耐応力腐食割れ性が向上する。【０００７】
このようなアルミニウム合金を用いて、ビレットを鋳造し、温度５００〜５６０℃の範囲にて均質化処理し、押出加工する際に、押出直後に冷却速度５０℃／ｍｉｎ〜５００℃／ｍｉｎの範囲のファン空冷にて冷却し、水焼入れを不要としたので、高強度を確保しつつ、耐応力腐食割れ性を改善できる。【０００８】
次に、化学成分（質量％）の選定理由及び製造条件について説明する。
Ｍｇ成分は１．６％より少ないと製品を軽量化するために必要な高強度を確保することができず、２．６％を超えると押出性が低下する。
従って、Ｍｇの添加量は１．６〜２．６％の範囲がよい。
Ｚｎ成分は６．０％より少ないと必要な高強度を確保することができず、７．０％を超えると耐応力腐食割れ性が低下する。
従って、Ｚｎの添加量は６．０〜７．０％の範囲がよい。
Ｃｕ成分は強度に寄与するが、０．５％を超えると押出性が低下する。
従って、Ｃｕの添加量は０．５％以下が好ましく、Ｃｕの添加の効果を得る観点からはＣｕの添加量を０．１〜０．５％の範囲にするのが好ましい。
さらに好ましくは、Ｃｕの添加量を０．１５〜０．４％の範囲にするのがよい。
Ｍｎ、Ｃｒ、Ｚｒ成分は押出材表面の粗大な再結晶粒の生成を抑制し、割れの伝播を抑制することから耐応力腐食割れ性の向上に寄与するが、合計で０．１５％より少ないとその効果を得ることができず、合計で０．６％を超えると焼入れ感受性が鋭くなり、必要な強度を確保することができない。
Ｍｎ、Ｃｒ、Ｚｒのいずれかを単独で添加する場合は、単独で０．１０〜０．３０％の範囲が好ましい。
なお、Ｚｒは単独でも充分に再結晶粒の生成を抑える効果があるが、繊維組織の安定化のためにはＭｎ、Ｃｒとの組み合せがよい。
Ｔｉ成分は、アルミニウム合金の溶湯をビレットに鋳造する際に結晶粒を微細化する効果があり、一般的には０．０１〜０．０５％の範囲になるように添加される。
Ｆｅ成分及びＳｉ成分はアルミニウムの精練及び鋳造工程にて不純物として混入される場合が多い。
７０００系の高強度アルミニウム合金にあっては、Ｆｅ及びＳｉの混入量が多いと靱性が低下する恐れがあり、Ｆｅ成分の混入量は０．３％以下、好ましくは０．２％以下がよい。
また、Ｓｉ成分の混入量は０．１％以下が好ましい。
上記以外の不純物もＦｅ、Ｓｉを除くトータルで０．１％以下に抑えるのが望ましい。
次にビレットの均質化処理条件及び押出条件について説明する。
ビレットの均質化処理は５００℃より低くなると、溶質元素の固溶が充分に行われないために、必要な強度を確保することができず、５６０℃を越えて均質化処理するとビレットが局部融解する恐れがあるし、局部融解が少なく押出可能であっても、均質化処理により生成する析出物が少なく、押出形材の再結晶を抑制することができずに耐応力腐食割れ性が低下する。
よって、ビレットの均質化処理は５００〜５６０℃の範囲がよい。
また、押出時にビレットを４００℃以上の温度で加熱しなければ、５００℃以上の形材温度を確保することができず、押出後のファン空冷によるプレス端焼入れによって過飽和固溶体が形成されないために必要な強度を確保することができない。
また、押出形材の形材温度が５８５℃を超えると、押出形材表面にピックアップやムシレなど欠陥が発生する。
よって、ビレットの予熱温度は４００℃以上で、押出直後の形材温度は５００〜５８５℃の範囲になるように制御するのが好ましい。
押出後の冷却速度は５０℃／ｍｉｎより小さいと必要な強度を確保することができず、５００℃／ｍｉｎ以上の冷却速度を達成するには、ファン空冷では冷却能力が不足するため製造することが困難であり、押出後水冷（ダイス端Ｔ６）することによって、５００℃／ｍｉｎ以上の冷却速度を確保しても、材料に水素が取り込まれることで脆化し、耐応力腐食割れ性が低下する恐れがある。
そこで、水冷をしないファン空冷にて冷却速度を５０〜５００℃／ｍｉｎ範囲に制御するのが好ましい。
【発明の効果】
【０００９】
本発明に係るアルミニウム合金は、Ｍｇ，Ｚｎ及びＣｕ成分の添加量の組み合せの最適化を図ることで押出後に水焼入れをすることなくファン空冷により耐力値４７０ＭＰａ以上の高強度が得られ、Ｃｕ成分を０．５％以下に抑えたことで押出性に優れる。
よって、図７に示すような中実断面形材のみならず、図５，図６に示すような目字形状の中空断面形材の押出しも可能である。
このように水焼入れをすることなく高強度が得られるので、水素の取り込みに寄因する耐応力腐食割れ性の低下を防止することができる。
【図面の簡単な説明】
【００１０】
【図１】本発明に係るアルミニウム合金の化学成分を示す。
【図２】比較評価に用いたアルミニウム合金の化学成分を示す。
【図３】本発明に係るアルミニウム合金を用いた押出条件及び評価結果を示す。
【図４】比較評価のアルミニウム合金を用いた押出条件及び評価結果を示す。
【図５】押出形材の断面形状例を示す。
【図６】押出形材の断面形状例を示す。
【図７】押出形材の断面形状例を示す。
【発明を実施するための最良の形態】
【００１１】
図１の表に示した本発明に係るアルミニウム合金及び評価のために比較例とした図２の表に示す化学成分組成のアルミニウム合金の溶湯を調整し、ビレットを鋳造した。
なお、表中の成分値（質量％）は鋳造後の分析値を示す。
直径８インチのビレットを鋳造し押出に供した。
ビレットの均質化処理（ＨＯＭＯ保持温度）条件及び押出条件と評価結果を図３及び図４の表に示す。
表中のＨＯＭＯ保持温度，押出条件は適正な範囲を示し、個々のデータは測定値を示す。
表中、ビレット温度は押出前のビレットの予熱温度を示し、押出後形材温度は押出直後の押出形材の表面温度の測定結果を示す。
また、押出後冷却速度は押出直後にファン装置でエアーを押出形材に吹き付け形材温度が２００℃以下になるまでの冷却速度を測定した。
表中、ＳＣＣは耐応力腐食割れ性を示し、以下のように評価した。
耐応力腐食割れ性は、耐力の８０％の耐応力を材料に負荷したサンプルを、２５℃で３．５％ＮａＣｌ水溶液に１０ｍｉｎ浸漬し、その後に室温２５℃で湿度４０％の環境に５０ｍｉｎ自然乾燥するサイクルを１サイクルとする環境による促進試験を実施し、７２０サイクルで耐応力腐食割れが発生しなければバンパリインホースメントなど構造材に適用できる耐応力腐食割れ性があると判断した。
表中の機械的性質において、σＢは引張強度、σ０．２は耐力値、δは伸びを示し、押出形材からＪＩＳ  Ｚ２２４１に基づく５号試験片を切り出し測定した。
また、ミクロ組織における再結晶率は押出方向とは直交方向に切断した断面を顕微鏡測定により再結晶領域の面積比率を算出した。
押出性は、図５〜図７に示した断面形状の形材を押し出した際に形状測定で、深さ０．５ｍｍ以上の表面欠陥がない場合は正常とし、それ以上の表面欠陥（いわゆるムシレ、ピックアップ）の有無について評価した。【００１２】
＜考察＞
・実施例１〜１３は、バンパリインホースメントなどを軽量化するために必要な耐力値４７０ＭＰａ以上の強度を確保することができ、且つ、耐応力腐食割れ性に優れている。
・比較例１，２はＨＯＭＯ保持温度が５６０℃より高く、局部融解は少なく押出できたが、均質化処理により生成する析出物が少なく、押出形材の再結晶を抑制することができずに耐応力腐食割れ性が低下した。
・比較例３，５，８，１０〜１５，２０はＭｇ添加量が１．６％より少なく、耐力４７０ＭＰａ以上を確保することができなかった。
・比較例１６，２５はＺｎ添加量が７．０％より多く、耐応力腐食割れ性が低下した。
・比較例４，６は、Ｍｇ添加量が１．６％より少ないが、Ｚｎ添加量が７．０％より多いため、必要な強度は確保しているが、耐応力腐食割れ性が低下した。
・比較例７はＺｎ添加量が６．０％より少なく、必要な強度を確保することができなかった。
・比較例９は押出後の冷却速度が５０℃／ｍｉｎより小さいため、必要な強度を確保することができなかった。
・比較例１７，１８はＨＯＭＯ保持温度が設定条件から外れており、温度が低いときは必要な強度を確保することができないし、温度が高いときは、ビレットが局部融解したため、押出できなかった。
・比較例１９は、Ｍｇ添加量が  １．６％より少なく、押出後の冷却速度が５０℃／ｍｉｎより小さいため、必要な強度を確保することができなかった。
・比較例２１は、Ｍｇ添加量が１．６％より少なく、必要な強度を確保することができないし、Ｍｎ＋Ｃｒ＋Ｚｒ添加量の合計が０．１５％より少ないため、押出形材の再結晶を抑制することができずに耐応力腐食割れ性が低下した。
・比較例２２は、Ｍｇ添加量が少ないため、必要な強度を確保することができないし、押出後の水冷却を行ったために冷却速度が５００℃／ｍｉｎより大きく、材料に水素を取り込んだために脆化し、耐応力腐食割れ性が低下した。
・比較例２３，２４は押出後の形材温度が５８５℃より高く、形材表面にピックアップが発生したり、ムシレが発生したりした。
・比較例２６は、Ｍｇ添加量が１．６％より少ないため、必要な強度を確保することができないし、Ｚｎ添加量が７％より多いため、耐応力腐食割れ性を確保することができなかった。
・比較例２７，２８は、Ｍｇ添加量が１．６％より少ないため、必要な強度を確保することができないし、Ｍｎ＋Ｃｒ＋Ｚｎ添加量の合計が０．１５％より少ないため、押出形材の再結晶を抑制することができずに耐応力腐食割れ性が低下した。【００１３】
本発明に係るアルミニウム合金は押出性に優れ、図５〜図７に示した断面形状の押出形材を製造することができる。
図５は、バンパリインホースメント等に用いる目字断面形状の押出形材の例であり、寸法ａが４０ｍｍを越え７５ｍｍ以下で、寸法ｂが１２０ｍｍ以下であれば、単位ｍｍで３≦ｔ１≦８，１≦ｔ２≦６，１≦ｔ３（ｔ３１，ｔ３２，・・・・・）≦６の範囲の押出形材を押し出すことができることを示す。
図６、及び、図７に示した断面形状の押出形材についても、図５と同様の意味にて図中に押出加工可能な寸法範囲を表示した。
【産業上の利用可能性】
【００１４】
本発明に係るアルミニウム合金を用いると、高強度で耐応力腐食割れ性に優れた押出形材を得ることができるので、車両の構造部材等に適用できる。
【図１】
2012165086.tif 000003
【図２】
2012165086.tif 000004
【図３】
2012165086.tif 000005
【図４】
2012165086.tif 000006
【図５】
2012165086.tif 000007
【図６】
2012165086.tif 000008
【図７】
2012165086.tif 000009
【国際調査報告】
2012165086.tif 000010
2012165086.tif 000011
2012165086.tif 000012
2012165086.tif 000013